(57)【特許請求の範囲】
【請求項１】
底吹き羽口から攪拌用ガスを吹き込んで溶湯を攪拌しながら、上吹きランスから酸素ガスを溶湯に供給すると同時に、添加する石灰源の一部を搬送用ガスとともに前記上吹きランスから投射して、転炉内に装入した溶銑を脱炭精錬するにあたり、上吹きランスからの酸素ガス流量、精錬中の排ガスの組成、排ガスの流量、副原料投入量及び溶湯成分から酸素バランスを逐次計算することにより求められる不明酸素量に基づいて炉内でのＦｅＯ生成量を推定し、推定したＦｅＯ生成量の推移に照らし合わせて、上吹きランスからの酸素ガス流量、上吹きランスのランス高さ、底吹き羽口からの攪拌用ガス流量のうちの少なくとも何れか１種を調整し、この調整により、精錬開始時から全酸素量の４０体積％の酸素量を供給する時点までの期間の炉内でのＦｅＯの生成量を３〜３０ｋｇ／溶銑ｔの範囲に調製することを特徴とする、転炉での溶銑の脱炭精錬方法。
【請求項２】
全酸素量の４０体積％の酸素量を供給する時点から全酸素量の８０体積％の酸素量を供給する時点までの期間の炉内でのＦｅＯの生成量を３ｋｇ／溶銑ｔ以上の範囲に調製することを特徴とする、請求項１に記載の転炉での溶銑の脱炭精錬方法。
【請求項３】
精錬開始時から全酸素量の４０体積％の酸素量を供給する時点までの底吹き攪拌用ガス流量の平均値（Ｎｍ3／(ｍｉｎ・溶銑ｔ)）と、転炉脱炭精錬における溶銑比率（溶銑比率(%)=溶銑装入量(t)×100/(溶銑装入量(t)+鉄スクラップ装入量(t))）と、の乗算値を、４．８Ｎｍ3・％／(ｍｉｎ・溶銑ｔ)以上に保つことを特徴とする、請求項１または請求項２に記載の転炉での溶銑の脱炭精錬方法。
【請求項４】
酸素吹錬の開始時点から全酸素量の４０体積％の酸素量を供給する時点まで、上吹きランスから、添加する全石灰源量の１０質量％以上の分量の石灰源を連続して投射し、全酸素量の４０体積％の酸素量を供給した時点を越えた以降は上吹きランスからの石灰源の投射を停止することを特徴とする、請求項１ないし請求項３の何れか１項に記載の転炉での溶銑の脱炭精錬方法。
【請求項５】
石灰源の投射速度（ｋｇ／(ｍｉｎ・溶銑ｔ)）と、炉内でのＦｅＯの生成速度（ｋｇ／(ｍｉｎ・溶銑ｔ)）との比（石灰源投射速度／ＦｅＯ生成速度）が、０．４〜５．５の範囲内となるように、上吹きランスから投射する石灰源の投射速度をＦｅＯの生成速度に応じて調整することを特徴とする、請求項４に記載の転炉での溶銑の脱炭精錬方法。
【発明の詳細な説明】
【技術分野】
【０００１】
本発明は、転炉での溶銑の脱炭精錬方法に関し、詳しくは、脱炭精錬における転炉内でのＦｅＯの生成量を、酸素ガス供給量、排ガスの組成及び流量、溶湯成分などから脱炭精錬中にオンラインで逐次推定し、ＦｅＯ生成量の推定値に基づきＦｅＯの生成量が目標範囲になるように操業条件を制御し、これにより脱炭精錬終了時の溶鋼中燐濃度を安定して低位に維持する脱炭精錬方法に関する。
【背景技術】
【０００２】
転炉における溶銑の脱炭精錬において、脱炭精錬終了時（以下、「終点」とも記す）の溶湯（溶鋼）の燐濃度が目標の濃度よりも高くなる（以下、「燐外れ」とも記す）と、溶湯成分を再度調製し直す必要があり、追加分の精錬コストを要するのみならず、生産性の低下も招く。また、燐外れを防止するために、吹錬終了後に酸素ガスを余分に供給するなどして酸素を過剰に供給する傾向があるが、溶湯の酸素濃度の増加を招き、その結果、出鋼後の脱酸用Ａｌの使用量が多くなり、溶製コストが増加する。また更に、溶銑の予備脱燐処理によって溶銑の燐濃度を予め低下させることで、転炉での脱炭精錬時間を短縮させる技術もあるが、この技術を活かすためには、転炉脱炭精錬において、処理時間内に溶湯の燐濃度を製品に要求される燐濃度まで低減する必要がある。
【０００３】
つまり、転炉における溶銑の脱炭精錬においては、何れの場合であっても、過剰の酸素ガスを供給することなく、設定した精錬時間内で終点の溶鋼中燐濃度を目標とする範囲に安定して制御する必要がある。尚、転炉における溶銑の脱炭精錬では、脱炭精錬の進行に伴って溶銑の炭素含有量は減少し、溶銑は終点時には炭素含有量の少ない溶鋼に溶製されるが、転炉脱炭精錬において、特に精錬途中において、溶銑と溶鋼とを区別して表示することは極めて困難であるので、本発明では溶銑及び溶鋼をまとめて溶湯と表示する。
【０００４】
ところで、転炉における溶銑の脱炭精錬においては、溶湯とスラグとの間で下記の（１）式に示す脱燐反応が進行する。但し、（１）式において、［Ｐ］、［Ｆｅ］は溶湯中の成分、（ＦｅＯ）、（ＣａＯ）、（３ＣａＯ・Ｐ2Ｏ5）はスラグ中の成分を示している。つまり、溶銑中の燐（Ｐ）がＦｅＯによって酸化され、この酸化反応によって生成したＰ2Ｏ5がＣａＯと反応してスラグに吸収されるという反応である。
【０００５】
【数１】
0005678718.tif 000002
【０００６】
このような脱燐反応において、反応速度をより一層促進させるためには、ＣａＯのスラグ中への滓化・溶融を促す必要があり、また、ＣａＯの滓化促進のためには、ＦｅＯの作用を効果的に利用することが必要になる。
【０００７】
転炉脱炭精錬において炉内でのＦｅＯの生成量を制御する従来技術の例としては特許文献１がある。特許文献１では、酸素吹錬開始以前に過去実績を参照して鋼種毎に目標とするＦｅＯ量の推移を設定し、精錬中、送酸量、投入副原料情報、排ガス情報から実績ＦｅＯ量を逐次算出し、実績ＦｅＯ量が目標とする推移に近づくように、上吹きランスの送酸速度、ランス高さ、底吹き流量の何れか１つ以上を制御する技術を提案している。しかしながら、特許文献１は、ＦｅＯ生成量の推移と脱燐反応との関係については明らかにしていない。
【０００８】
また、転炉での溶銑の脱炭精錬において、ＦｅＯ生成量の推移を制御し、これにより終点の溶湯中燐濃度を制御する技術として、特許文献２及び特許文献３が提案されている。溶銑の脱炭精錬において、脱炭精錬終点の溶湯中燐濃度を低位に安定させるためには、少なくとも終点直前のサブランス投入の時点までに、既に溶湯中燐濃度が下がっている必要があり、そのためには、吹錬開始時から直ちにＦｅＯの生成量を制御する必要がある。
【０００９】
この観点から、特許文献２、３を検証すれば、特許文献２は、中間サブランスによる溶湯中炭素濃度を初期値とし、これ以降のＦｅＯの生成量を推定しており、対応が遅く、終点の溶湯中燐濃度が安定して目標値を達成するとはいいがたい。特許文献３は、炉内に供給される酸素量及び炉外に排出される酸素量に加えて、吹錬中のスラグ状況を測定するセンサーの情報を加味してスラグ中のＦｅＯ量を算出しており、ＦｅＯ量を精度良く推定できるものの、スラグ状況測定センサーの設備費やメンテナンス費を要し、経済的に好ましくない。
【００１０】
一方、特許文献４には、脱燐炉及び脱炭炉の２基の転炉を用いる高炭素極低燐鋼の溶製方法において、脱燐炉での脱燐精錬に際し、吹錬中の排ガス組成や流量、酸素ガス流量、副原料投入量及び溶銑成分から酸素バランスを逐次計算することにより求められる蓄積酸素量に基づいて炉内のＦｅＯ生成量を推定し、その推定したＦｅＯ量に応じて、上吹きランス高さ、酸素ガス流量、底吹きガス流量のうちの少なくとも何れか一つを調整して、処理後の溶湯中燐濃度を０．０１５質量％以下まで低減する技術が開示されている。しかしながら、この技術は溶銑の予備脱燐処理に関する技術であり、予備脱燐処理においては本発明の対象とする脱炭精錬よりも脱炭量が少なく、ＦｅＯ生成量の制御方法が脱炭精錬とは異なる。
【００１１】
また、精錬剤として添加する石灰源の一部を搬送用ガスとともに上吹きランスを介して溶銑に吹き付け添加（「投射」ともいう）し、脱炭精錬における脱燐反応を促進させる技術が、従来から研究・検討されているが（例えば特許文献５を参照）、石灰源を投射しながら炉内のＦｅＯ生成量を制御する技術、並びに、炉内のＦｅＯ生成量の推移に基づいて石灰源の投射方法を調整する技術は、従来、報告されていない。
【先行技術文献】
【特許文献】
【００１２】
【特許文献１】特開昭６１−１５９５２０号公報
【特許文献２】特開平２−１９４１３号公報
【特許文献３】特開平１−２４２７１１号公報
【特許文献４】特開２００６−２０６９３０号公報
【特許文献５】特開昭５８−６１２１１号公報
【発明の概要】
【発明が解決しようとする課題】
【００１３】
本発明は上記事情に鑑みてなされたもので、その目的とするところは、底吹き羽口から攪拌用ガスを吹き込んで溶湯を攪拌しながら、上吹きランスから、酸素ガスを供給するとともに、添加する石灰源の一部を搬送用ガスとともに投射して転炉内に装入した溶銑を脱炭精錬するにあたり、精錬中の炉内でのＦｅＯの生成量を推定し、この推定値の推移に基づいて精錬開始時から全酸素量の４０体積％の酸素量を供給する時点までに、ＦｅＯの生成量を目標範囲に制御することで、酸素ガスを過剰に供給することなく且つ脱炭精錬時間を延長することなく、脱炭精錬終了時の溶湯中燐濃度を低位に安定することのできる、溶銑の脱炭精錬方法を提供することである。
【課題を解決するための手段】
【００１４】
上記課題を解決するための本発明の要旨は以下のとおりである。
（１）  底吹き羽口から攪拌用ガスを吹き込んで溶湯を攪拌しながら、上吹きランスから酸素ガスを溶湯に供給すると同時に、添加する石灰源の一部を搬送用ガスとともに前記上吹きランスから投射して、転炉内に装入した溶銑を脱炭精錬するにあたり、上吹きランスからの酸素ガス流量、精錬中の排ガスの組成、排ガスの流量、副原料投入量及び溶湯成分から酸素バランスを逐次計算することにより求められる不明酸素量に基づいて炉内でのＦｅＯ生成量を推定し、推定したＦｅＯ生成量の推移に照らし合わせて、上吹きランスからの酸素ガス流量、上吹きランスのランス高さ、底吹き羽口からの攪拌用ガス流量のうちの少なくとも何れか１種を調整し、この調整により、精錬開始時から全酸素量の４０体積％の酸素量を供給する時点までに、炉内でのＦｅＯの生成量を３〜３０ｋｇ／溶銑ｔの範囲に調製することを特徴とする、転炉での溶銑の脱炭精錬方法。
（２）  全酸素量の４０体積％の酸素量を供給する時点から全酸素量の８０体積％の酸素量を供給する時点までに、炉内でのＦｅＯの生成量を３ｋｇ／溶銑ｔ以上の範囲に調製することを特徴とする、上記（１）に記載の転炉での溶銑の脱炭精錬方法。
（３）  精錬開始時から全酸素量の４０体積％の酸素量を供給する時点までの底吹き攪拌用ガス流量の平均値（Ｎｍ3／(ｍｉｎ・溶銑ｔ)）と、転炉脱炭精錬における溶銑比率（溶銑比率(%)=溶銑装入量(t)×100/(溶銑装入量(t)+鉄スクラップ装入量(t))）と、の乗算値を、４．８Ｎｍ3・％／(ｍｉｎ・溶銑ｔ)以上に保つことを特徴とする、上記（１）または上記（２）に記載の転炉での溶銑の脱炭精錬方法。
（４）  酸素吹錬の開始時点から全酸素量の４０体積％の酸素量を供給する時点まで、上吹きランスから、添加する全石灰源量の１０質量％以上の分量の石灰源を連続して投射し、全酸素量の４０体積％の酸素量を供給した時点を越えた以降は上吹きランスからの石灰源の投射を停止することを特徴とする、上記（１）ないし上記（３）の何れか１項に記載の転炉での溶銑の脱炭精錬方法。
（５）  石灰源の投射速度（ｋｇ／(ｍｉｎ・溶銑ｔ)）と、炉内でのＦｅＯの生成速度（ｋｇ／(ｍｉｎ・溶銑ｔ)）との比（石灰源投射速度／ＦｅＯ生成速度）が、０．４〜５．５の範囲内となるように、上吹きランスから投射する石灰源の投射速度をＦｅＯの生成速度に応じて調整することを特徴とする、上記（４）に記載の転炉での溶銑の脱炭精錬方法。
【発明の効果】
【００１５】
本発明によれば、転炉を用いた、上吹き酸素ガス、上吹きランスからの石灰源の投射及び攪拌用底吹き不活性ガスによる溶銑の脱炭精錬において、炉内でのＦｅＯの生成量を推定し、推定したＦｅＯ生成量の推移に照らし合わせて、上吹きランスからの酸素ガス流量、上吹きランスのランス高さ、底吹き羽口からの攪拌用ガス流量のうちの少なくとも何れか１種を調整し、この調整により、精錬開始時から全酸素量の４０体積％の酸素量を供給する時点までに、炉内でのＦｅＯ生成量を３〜３０ｋｇ／溶銑ｔの範囲に調製するので、投射による石灰源の滓化促進による脱燐反応の促進効果も相俟って、酸素ガスを過剰に供給することなく、また、脱炭精錬時間を延長することなく、脱炭精錬終了時の溶湯中燐濃度を低位に安定することが達成される。また、酸素ガスの供給量が過剰にならないので、溶湯の酸素濃度が過度に上昇せず、脱酸用Ａｌの使用量が削減されるという副次的効果も発現し、溶製コストを大幅に低減することが実現される。
【図面の簡単な説明】
【００１６】
【図１】本発明を実施する際に用いる転炉設備の概略断面図である。
【図２】精錬進行度が４０％の時点におけるスラグ中ＦｅＯ濃度の推定値と終点での溶湯中燐濃度との関係を示す図である。
【図３】攪拌用ガス流量と脱燐挙動との関係の調査結果を示す図である。
【図４】投射条件２の操業条件において、比（石灰源投射速度／ＦｅＯ生成速度）と脱炭精錬終点での溶湯中燐濃度との関係を示す図である。
【図５】本発明法１及び本発明法２における石灰源の投射速度の例を示す図である。
【図６】本発明法３及び従来法における炉内のＦｅＯ生成量の推移の例を示す図である。
【図７】本発明法２及び本発明法３における石灰源投射速度並びにＦｅＯ生成量の推移の例を示す図である。
【発明を実施するための形態】
【００１７】
以下、本発明を具体的に説明する。先ず、本発明を適用する転炉設備を説明する。図１は、本発明を実施する際に用いる転炉設備の１例の概略断面図である。
【００１８】
図１において、溶銑１６を収容した転炉本体１の内部には、上方から上吹きランス２が挿入され、この上吹きランス２から酸素ガスが溶銑１６に吹き付けられると同時に、転炉本体１の底部に配置した複数の底吹き羽口３から攪拌用底吹きガスが吹き込まれて溶銑１６とスラグ１７とが攪拌されながら、溶銑１６の脱炭精錬が行われる。また、上吹きランス２への酸素ガス供給流路は、分岐して生石灰（ＣａＯ）、石灰石（ＣａＣＯ3）などの石灰源１９を収容するディスペンサー１８に接続し、ディスペンサー１８を経由した酸素ガスが前記酸素ガス供給流路に再度連結しており、ディスペンサー１８に収容された石灰源１９が酸素ガスを搬送用ガスとして、上吹きランス２を介して溶銑１６に吹き付け添加（投射）されるように構成されている。即ち、脱炭精錬の任意の期間に、任意の量の石灰源１９を溶銑１６に投射して脱炭精錬を行うことができるように構成されている。溶銑１６の脱炭精錬によって炉内からＣＯガスを主体とする排ガスが発生する。
【００１９】
転炉本体１の上方には煙道４が設置され、煙道４の後段には、一次集塵機８、二次集塵機９、排ガス流量計１１、誘引送風機１２が、この順に設置されている。この排ガス処理設備は、排ガス中のＣＯガスを、冷却して除塵し未燃焼のまま回収する、非燃焼方式の排ガス処理設備（「ＯＧ式排ガス回収設備」ともいう）であり、この排ガス回収設備では、誘引送風機１２の下流側に、更に、三方弁、煙突、回収弁、ガスホルダーなどが配置されるが図１では省略している。二次集塵機９として設置したＰＡベンチュリーには、ＰＡダンパー１０が設置されており、ＰＡダンパー１０の開度調整により転炉本体１の炉内圧が制御されるようになっている。つまり、脱炭精錬によって転炉本体１の内部で発生する排ガスは、ＰＡダンパー１０によって流量制御されながら、電動機（図示せず）により駆動される誘引送風機１２で吸引され、ガスホルダーに回収されるようになっている。
【００２０】
煙道４の転炉本体１の炉口との接続側は、スカート５と呼ばれており、上下移動が可能な構造となっており、排ガスを回収する場合には、スカート５と転炉本体１の炉口とは原則的には密着した状態になる。また、煙道４には、生石灰、焼成ドロマイト、鉄鉱石、ミルスケール、マンガン鉱石、コークス及び合金鉄（Ｆｅ−Ｍｎ、Ｆｅ−Ｓｉなど）などの副原料を転炉本体１に投入添加するための、ホッパー６及び投入シュート７などからなる副原料投入装置が設置されている。副原料投入装置から炉内に投入される生石灰、焼成ドロマイト、鉄鉱石、ミルスケール、マンガン鉱石などによってスラグ１７が形成される。
【００２１】
煙道４には、脱炭精錬によって転炉本体１の内部で発生する排ガスを採取するためのガス採取プローブ１３が設置され、ガス採取プローブ１３で採取された排ガスは、ガス分析装置１４に送られ、ガス分析装置１４において、排ガス中のＣＯガス濃度、ＣＯ2ガス濃度、水素ガス濃度及び酸素ガス濃度が測定される。これらの合計値と１００質量％との差分が窒素ガスとして求められる。この場合に、底吹き羽口３から攪拌用底吹きガスとしてＡｒガスを吹き込むときには、更にＡｒガス濃度を差し引いて窒素ガス濃度が求められる。そして、測定された排ガス組成は演算装置１５に送信されている。また、演算装置１５には、上吹きランス２から炉内に供給される酸素ガスの流量、副原料投入装置によって投入される副原料の投入量、及び、排ガス流量計１１で測定される排ガスの流量が送信されている。
【００２２】
この演算装置１５は、脱炭精錬中の酸素バランスを逐次計算し、計算した酸素バランスから求められる不明酸素量に基づいて、炉内でのＦｅＯの生成量を推定し、推定したＦｅＯ生成量の推移を表示する装置である。以下、この演算装置１５によるＦｅＯ生成量の推定方法及び推定値の推移を表示する方法を説明する。
【００２３】
演算装置１５は、先ず、下記の（２）式を用いて精錬中にオンラインで不明酸素量を逐次算出する。
【００２４】
【数２】
0005678718.tif 000003
【００２５】
但し、（２）式において、ΔＷO2は、酸素吹錬開始時から時刻ｔi（秒）までの不明酸素量（Ｎｍ3／溶銑ｔ）、Ａは、上吹きランス２からの酸素ガス流量（Ｎｍ3／溶銑ｔ）、Ｂは、投入副原料中の酸素ガス流量（Ｎｍ3／溶銑ｔ）、Ｃは、転炉炉口での巻き込み空気中の酸素ガス流量（Ｎｍ3／溶銑ｔ）、Ｄは、排ガス中のＣＯガス流量（Ｎｍ3／溶銑ｔ）、Ｅは、排ガス中のＣＯ2ガス流量（Ｎｍ3／溶銑ｔ）、Ｆは、溶湯成分、具体的には溶湯中の珪素、マンガン、燐の酸化に消費される酸素ガス流量（Ｎｍ3／溶銑ｔ）、ｔは時刻（秒）であり、時刻の添え字ｉは、吹錬開始時からｉ番目の計算であることを示している。ここで、不明酸素量（ΔＷO2）は、炉内に供給される酸素量と炉外に排出される酸素量との差分であることから、炉内に酸化物として蓄積される酸素量を意味している。
【００２６】
尚、溶湯成分（Ｓｉ、Ｍｎ、Ｐ）の変化は、予め脱炭精錬中に求めた実績値に基づいて作成したモデル式を利用するものとする。即ち、化学分析により求めた脱炭精錬前の溶銑１６の化学組成を初期値とし、脱炭精錬中のＳｉ、Ｍｎ、Ｐの濃度推移を実績値に基づいて設定する。また、投入副原料中の酸素ガス流量（Ｂ）は、酸化鉄形態の副原料によって炉内に供給される酸素を酸素ガスに換算したものであり、例えば、酸化鉄形態の副原料が鉄鉱石の焼結鉱の場合には、「Ｂ（Ｎｍ3／溶銑ｔ）＝焼結鉱投入量（ｋｇ／溶銑ｔ）×０．１５」、鉄鉱石の場合には、「Ｂ（Ｎｍ3／溶銑ｔ）＝鉄鉱石投入量（ｋｇ／溶銑ｔ）×０．２０」で求めることができる。つまり、酸素ガス流量（Ｂ）は、酸化鉄形態の副原料中の酸素含有量とその添加量とから求めることができる。また、巻き込み空気中の酸素ガス流量（Ｃ）は、排ガス中の窒素ガス濃度から求めることができる。つまり、攪拌用底吹きガスが窒素ガスでない場合には、酸素ガス流量（Ｃ）は排ガス中の窒素ガス流量（Ｎｍ3／溶銑ｔ）の１／４とすればよく、攪拌用底吹きガスが窒素ガスの場合には、排ガス中の窒素ガス流量から攪拌用窒素ガス流量を差し引いた値を巻き込み空気中の窒素ガス流量とし、この窒素ガス流量から酸素ガス流量（Ｃ）を求めればよい。
【００２７】
（２）式では、不明酸素量（ΔＷO2）を求める際に、排ガス中の酸素ガス濃度を考慮していないが、脱炭精錬の最盛期には、酸素効率が高く、排ガス中に酸素ガスがほとんど存在しないので、酸素ガス濃度を考慮することなく、不明酸素量（ΔＷO2）を求めることができる。
【００２８】
次いで、演算装置１５は、上記のようにして求めた不明酸素量（ΔＷO2）に基づき、下記の（３）式を用いて、酸素吹錬開始時からｔi時間経過した時点までに炉内で生成したＦｅＯ量を推定する。
【００２９】
【数３】
0005678718.tif 000004
【００３０】
但し、（３）式において、ＦｅＯiは、酸素吹錬開始時からｔi時間経過した時点までに炉内で生成したＦｅＯ量（ｋｇ／溶銑ｔ）である。尚、（３）式は、「不明酸素量（ΔＷO2）は、全てＦｅＯの生成に使用される」という考え方で導出したものである。
【００３１】
このように、演算装置１５は、入力された、上吹きランス２からの酸素ガス流量、精錬中の排ガスの組成、排ガスの流量、副原料投入量及び溶湯成分（Ｓｉ、Ｍｎ、Ｐ）から、酸素バランスを逐次計算して不明酸素量（ΔＷO2）を求め、求めた不明酸素量（ΔＷO2）に基づいて炉内でのＦｅＯ生成量を推定し、推定した値をその都度表示することで、推定したＦｅＯ生成量の推移を表示する。
【００３２】
本発明を適用する転炉設備はこのようにして構成されている。
【００３３】
この転炉設備を用い、転炉本体１に収容された溶銑１６に、上吹きランス２から酸素ガスを供給し、且つ上吹きランス２から生石灰を石灰源１９として投射するとともに底吹き羽口３から攪拌用ガス（Ａｒガス）を吹き込み、更に、投入シュート７を介して生石灰及び焼成ドロマイトを投入し、０．１質量％以上の燐を含有する溶銑１６の脱炭精錬を実施し、（３）式により算出される炉内のＦｅＯ生成量の推移と実際の脱燐挙動との関係を調査する試験を行った。
【００３４】
その際に、生石灰の投射条件として、以下の２水準で実施した。即ち、全酸素量の４０体積％の酸素量を供給する時点までに投射する石灰源１９が、炉内に添加する全石灰源量の１０質量％未満の分量である場合（投射条件１）と、全酸素量の４０体積％の酸素量を供給する時点までに投射する石灰源１９が、炉内に添加する全石灰源量の１０質量％以上の分量であり、且つ、全酸素量の４０体積％の酸素量を供給した時点を越えた以降は上吹きランス２からの石灰源１９の投射を停止する条件（投射条件２）との２水準である。両水準ともに、酸素吹錬の開始時点から全酸素量の４０体積％の酸素量を供給する時点まで石灰源１９を連続して投射した。また、投射条件１の場合には、全酸素量の４０体積％の酸素量を供給した時点を越えた以降は投射を停止する条件と、それ以降も継続して投射する条件の双方を実施した。
【００３５】
この試験操業において、脱炭精錬終了時の溶湯中燐濃度の目標値は０．０１５質量％以下とし、脱炭精錬終了時の溶湯中燐濃度は、酸素吹錬終了時点で溶湯中に投入したサブランスで採取した溶湯サンプルの化学分析によって求めた。試験操業の操業条件を表１に、また、投射条件１及び投射条件２を含めた全ての試験における溶湯の化学成分の変化（平均値）を表２に示す。
【００３６】
【表１】
0005678718.tif 000005
【００３７】
【表２】
0005678718.tif 000006
【００３８】
炉内でのＦｅＯ生成量の推移と実際の脱燐挙動との関係を種々の観点から調査した結果、供給すべき全酸素量の４０体積％の酸素量を供給した時点におけるＦｅＯ生成量の推定値と、終点での溶湯中燐濃度との間に強い相関のあることが分った。尚、本発明では、脱炭精錬の進行程度を酸素ガスの供給量に比例して管理しており、酸素ガスの供給開始時点を精錬進行度＝０％とし、供給すべき全酸素量の１００体積％の酸素量を供給した時点を精錬進行度＝１００％と定義する。従って、供給すべき全酸素量の４０体積％の酸素量を供給した時点は、精錬進行度が４０％の時点となる。
【００３９】
図２に、精錬進行度が４０％の時点におけるＦｅＯ生成量の推定値と終点での溶湯中燐濃度との関係を示す。図２に示すように、精錬進行度が４０％の時点におけるＦｅＯ生成量の推定値が３ｋｇ／溶銑ｔ以上であれば、精錬終了時の溶湯中燐濃度を安定して０．０１５質量％以下に低減できることが分った。一方、精錬進行度が４０％の時点におけるＦｅＯ生成量の推定値が高くなるとスロッピング（酸素吹錬時の炉口からのスラグの噴出）が起こることから、精錬進行度が４０％の時点におけるＦｅＯ生成量の推定値を３０ｋｇ／溶銑ｔ以下にする必要のあることが分った。図２からも、精錬進行度が４０％の時点におけるＦｅＯ生成量が２５ｋｇ／溶銑ｔ程度になると、それ以上にＦｅＯ量を多くしても終点での溶湯中燐濃度は低下しないことから、精錬進行度が４０％の時点におけるＦｅＯ生成量を３０ｋｇ／溶銑ｔ以下にすることは、脱燐反応の観点から何ら問題とならない。
【００４０】
図２には、精錬進行度が４０％の時点までにＦｅＯ生成量の推定値が３ｋｇ／溶銑ｔ以上であったが、精錬進行度が４０％の時点から精錬進行度が８０％の時点までのＦｅＯ生成量の推定値が３ｋｇ／溶銑ｔ未満の試験を併せて示す（符号□印のチャージ）。これらの試験では、精錬進行度が４０％の時点から精錬進行度が８０％の時点までのＦｅＯ生成量の推定値が３ｋｇ／溶銑ｔ以上である試験に比較して、終点での溶湯中燐濃度が高くなることが確認された。これは、精錬進行度が４０％の時点から精錬進行度が８０％の時点までのＦｅＯ生成量が少なく、この期間に溶湯中燐濃度が上昇したと考えられる。この結果から、精錬進行度が４０％の時点におけるＦｅＯ生成量の推定値を３〜３０ｋｇ／溶銑ｔに調製した上で、更に、精錬進行度が４０％の時点から精錬進行度が８０％の時点までのＦｅＯ生成量の推定値を３ｋｇ／溶銑ｔ以上に調製することが好ましいことが分った。尚、図２に符号●印、符号○印及び符号△印で示す試験は、精錬進行度が４０％の時点から精錬進行度が８０％の時点までのＦｅＯ生成量の推定値が３ｋｇ／溶銑ｔ以上の試験である。
【００４１】
また、図２に示すように、投射条件２の条件で脱炭精錬することで、投射条件１の場合に比較して、脱炭精錬終点の溶湯中燐濃度が更に低くなり、終点の溶湯中燐濃度を安定して０．０１０質量％以下に低減できることが分った。これは、投射条件２においては、上吹きランス２からの酸素ガスの溶湯浴面への衝突位置（「火点」という）へ添加される石灰源１９の量が多くなり、火点は１８００℃以上の高温であることから石灰源１９の滓化が促進され、スラグ１７の燐吸収能力が高くなるためである。尚、図２のスロッピング発生チャージ（符号△印の試験）、及び、精錬進行度が４０％の時点から精錬進行度が８０％の時点までのＦｅＯ生成量の推定値が３ｋｇ／溶銑ｔ未満のチャージ（符号□印の試験）は投射条件１の試験である。また、投射条件１において、精錬進行度が４０％の時点を越えた以降も投射を継続した場合と、精錬進行度が４０％となった時点で投射を停止した場合とで、脱炭精錬終点での溶湯中燐濃度を比較した結果、両者に優位差は見られなかった。
【００４２】
本発明者らは、更に、精錬進行度が４０％の時点における炉内でのＦｅＯ生成量の推定値が３〜３０ｋｇ／溶銑ｔであり且つ精錬進行度が４０％から８０％までの炉内でのＦｅＯ生成量の推定値が３ｋｇ／溶銑ｔ以上である試験に関して、精錬進行度が４０％までの底吹き羽口からの攪拌用ガス流量と脱燐挙動との関係について調査した。図３は、横軸を、精錬進行度が０％から精錬進行度が４０％までの平均の底吹き攪拌用ガス流量（Ｎｍ3／(ｍｉｎ・溶銑ｔ)）と、転炉脱炭精錬における溶銑比率（溶銑比率(%)=溶銑装入量(t)×100/(溶銑装入量(t)+鉄スクラップ装入量(t))）と、の乗算値とし、縦軸を終点での溶湯中燐濃度として、攪拌用ガス流量と脱燐挙動との関係の調査結果を示す図である。図３に示すように、精錬進行度が０％から精錬進行度が４０％までの底吹き攪拌用ガス流量の平均値と、転炉脱炭精錬における溶銑比率とを乗じた値が４．８Ｎｍ3・％／(ｍｉｎ・溶銑ｔ)以上であれば、底吹き攪拌用ガスによる攪拌動力の増加によってスラグと溶湯との混合が促進され、脱燐に寄与するスラグ中ＦｅＯの割合が増加し、終点での溶湯中燐濃度を安定して低下できることが分った。つまり、前記乗算値を４．８Ｎｍ3・％／(ｍｉｎ・溶銑ｔ)以上とすることが好ましいことが分った。
【００４３】
また更に、投射条件２において更なる試験操業を実施した結果、精錬進行度が４０％となる時点までの石灰源の投射速度（ｋｇ／(ｍｉｎ・溶銑ｔ)）と、精錬進行度が４０％となる時点までのＦｅＯの生成速度（ｋｇ／(ｍｉｎ・溶銑ｔ)）との比（石灰源投射速度／ＦｅＯ生成速度）を或る特定の範囲に制御することで、脱炭精錬終了時の溶湯中燐濃度がより一層低くなることが分った。
【００４４】
図４に、投射条件２の操業条件において、比（石灰源投射速度／ＦｅＯ生成速度）と脱炭精錬終点での溶湯中燐濃度との関係の調査結果を示す。図４に示すように、投射条件２において、比（石灰源投射速度／ＦｅＯ生成速度）を０．４〜５．５の範囲内とすることで、終点での溶湯中燐濃度は０．００８質量％以下になることが確認できた。この比が０．４未満では、石灰源１９の供給速度が小さいために、つまりスラグ１７の燐吸収能が小さいために終点燐濃度の下がりが悪く、一方、この比が５．５を超えると、ＦｅＯ量に比べて石灰源量が多くなり、投入した石灰源１９が滓化しにくく終点燐濃度の下がりが悪くなる。つまり、比（石灰源投射速度／ＦｅＯ生成速度）を０．４〜５．５の範囲内とすることで、スラグ１７の燐吸収能が確保された状態で、生成するＦｅＯと添加した石灰源１９とが反応して石灰源１９の滓化が促進され、脱燐反応が促進されるからである。
【００４５】
本発明は、これらの知見に基づきなされたもので、底吹き羽口３から攪拌用ガスを吹き込んで溶湯を攪拌しながら、上吹きランス２から酸素ガスを溶湯に供給すると同時に、添加する石灰源１９の一部を搬送用ガスとともに上吹きランス２から投射して、転炉内に装入した溶銑１６を脱炭精錬するにあたり、（２）式から求められる不明酸素量（ΔＷO2）に基づいて炉内でのＦｅＯ生成量を推定し、推定したＦｅＯ生成量の推移に照らし合わせて、上吹きランス２からの酸素ガス流量、上吹きランス２のランス高さ、底吹き羽口３からの攪拌用ガス流量のうちの少なくとも何れか１種を調整し、この調整により、精錬開始時から全酸素量の４０体積％の酸素量を供給する時点までに、炉内でのＦｅＯの生成量を３〜３０ｋｇ／溶銑ｔの範囲に調製することを特徴とする。
【００４６】
上吹きランス２からの酸素ガス流量を増加すると所謂「ハードブロー」になり、供給する酸素ガスは溶湯中炭素との反応に費やされてＦｅＯの生成が少なくなるのみならず、溶湯とスラグ１７との攪拌が強くなることから溶湯とスラグ１７との反応が起こってスラグ１７のＦｅＯが還元され、これらにより、炉内のＦｅＯは低下する或いは増加せずに維持される。逆に、上吹きランス２からの酸素ガス流量を低下すると所謂「ソフトブロー」になり、供給する酸素ガスと溶湯自体（鉄）との反応が起こり炉内のＦｅＯは増加する。
【００４７】
上吹きランス２のランス高さ（ランス先端と静止時の炉内溶湯湯面との距離）を小さくすると、ハードブローになり、上記の理由で炉内のＦｅＯ量は低下する或いは増加せずに維持される。逆に、上吹きランス２のランス高さを大きくすると、ソフトブローになり、炉内のＦｅＯは増加する。
【００４８】
底吹き羽口３からの攪拌用ガス流量を増加すれば、溶湯とスラグ１７との攪拌が強くなることから溶湯とスラグ１７との反応が起こってスラグ１７のＦｅＯが還元され、炉内のＦｅＯは低下する或いは増加せずに維持される。逆に、攪拌用ガス流量を減少すれば、溶湯とスラグ１７との攪拌が弱くなることから溶湯とスラグ１７との反応は抑制され、炉内のＦｅＯは増加する。
【００４９】
このように、上吹きランス２からの酸素ガス流量、上吹きランス２のランス高さ、底吹き羽口３からの攪拌用ガス流量の何れか１つを変更することによって、スラグ１７のＦｅＯ濃度を調製可能であり、従って、本発明においては、上吹きランス２から石灰源１９の一部を搬送用ガスとともに溶湯に投射して溶銑１６を脱炭精錬するにあたり、脱炭精錬中に演算装置１５を用いて炉内でのＦｅＯの生成量を逐次推定し、このＦｅＯ生成量の推定値の推移から、全酸素量の４０体積％の酸素量を供給する時点における炉内でのＦｅＯ生成量の推定値が３ｋｇ／溶銑ｔ未満になると予測される場合には、上吹きランス２からの酸素ガス流量を低下する、上吹きランス２のランス高さを大きくする、底吹き羽口３からの攪拌用ガス流量を低下する、のうちの少なくとも１種以上を実施してＦｅＯの生成量を増加させ、全酸素量の４０体積％の酸素量を供給する時点におけるＦｅＯ生成量を３ｋｇ／溶銑ｔ以上に調製する。逆に、全酸素量の４０体積％の酸素量を供給する時点における炉内でのＦｅＯ生成量の推定値が３０ｋｇ／溶銑ｔを超えると予測される場合には、上吹きランス２からの酸素ガス流量を増加する、上吹きランス２のランス高さを小さくする、底吹き羽口３からの攪拌用ガス流量を増加する、のうちの少なくとも１種以上を実施して炉内でのＦｅＯの生成量或いはＦｅＯ量を減少させ、全酸素量の４０体積％の酸素量を供給する時点におけるＦｅＯ生成量を３０ｋｇ／溶銑ｔ以下に調製する。上吹きランス２からの酸素ガス流量、ランス高さ、底吹きガス流量の変動範囲は、表１に示す範囲で十分であるが、表１の範囲を外れて変化させても全く問題ない。
【００５０】
但し、ソフトブロー化するべく、上吹きランス２からの酸素ガス流量を低下させると脱炭精錬時間の増大を引き起こし、生産性の低下を招くことから、これを回避するために、上吹きランス２からの酸素ガス流量を増加させ且つ上吹きランス２のランス高さを大きくしてスラグ１７のＦｅＯ量を増加させることが好ましい。また、底吹き羽口３からの攪拌用ガス流量を減少させると、溶湯とスラグ１７との攪拌力の低下により脱燐反応が抑制されるので、脱燐反応を確保するためには、底吹き羽口３からの攪拌ガス流量は極力一定にして上吹きランス２のランス高さを大きくしてＦｅＯ量を増加させることが好ましい。
【００５１】
精錬開始時から全酸素量の４０体積％の酸素量を供給する時点までに、炉内でのＦｅＯ生成量を３〜３０ｋｇ／溶銑ｔの範囲に調製したならば、それ以降は、少なくとも炉内のＦｅＯ量が３ｋｇ／溶銑ｔ未満にならないように制御して精錬を終了する。精錬進行度が４０％の時点以降に、炉内のＦｅＯ量が３ｋｇ／溶銑ｔ未満になると、脱燐反応が滞り終点での溶湯中燐濃度が目標値を達成しない可能性がある。また、精錬進行度が４０％の時点以降における炉内のＦｅＯ量の上限値は特に規定する必要はないが、過剰に多くなるとスロッピングの恐れがあるので、３０ｋｇ／溶銑ｔ以下の範囲に維持することが好ましい。つまり、精錬進行度が４０％の時点以降も、炉内のＦｅＯ量を３〜３０ｋｇ／溶銑ｔの範囲に維持して精錬を終了することが好ましい。
【００５２】
但し、全酸素量の４０体積％の酸素量を供給した時点から全酸素量の８０体積％の酸素量を供給する時点までの炉内でのＦｅＯの生成量が３ｋｇ／溶銑ｔ未満になると、この期間では脱燐反応が進行せず、逆に溶湯中燐濃度が上昇し、終点での溶湯中燐濃度は０．０１５質量％を超えないものの高くなるので、全酸素量の４０体積％の酸素量を供給した時点から全酸素量の８０体積％の酸素量を供給する時点までの期間に、炉内に新たに３ｋｇ／溶銑ｔ以上のＦｅＯが生成するように、上吹きランスからの酸素ガス流量、上吹きランスのランス高さ、底吹き羽口からの攪拌用ガス流量のうちの少なくとも何れか１種を調整することが好ましい。全酸素量の４０体積％の酸素量を供給した時点から全酸素量の８０体積％の酸素量を供給する時点までの炉内でのＦｅＯの生成量が３０ｋｇ／溶銑ｔを超えると、スロッピングの恐れがあるので、この期間のＦｅＯの生成量を３０ｋｇ／溶銑ｔ以下に調整することが好ましい。
【００５３】
また、本発明を実施するにあたり、前述したように、精錬進行度が０％から精錬進行度が４０％までの底吹き攪拌用ガス流量の平均値と転炉脱炭精錬における溶銑比率とを乗じた値が４．８Ｎｍ3・％／(ｍｉｎ・溶銑ｔ)以上となるように調整することが好ましい。この場合に、前記底吹き攪拌用ガス流量の平均値と転炉脱炭精錬における溶銑比率とを乗じた値が２１．４Ｎｍ3・％／(ｍｉｎ・溶銑ｔ)を超えると、ガスの吹き抜けが生じ、攪拌力が却って低下するので、前記の乗じた値が２１．４Ｎｍ3・％／(ｍｉｎ・溶銑ｔ)以下になるように調整することが好ましい。
【００５４】
また、酸素吹錬の開始時点から全酸素量の４０体積％の酸素量を供給する時点まで、上吹きランス２から、添加する全石灰源量の１０質量％以上の分量の石灰源１９を連続して投射し、全酸素量の４０体積％の酸素量を供給した時点を越えた以降は上吹きランス２からの石灰源１９の投射を停止することが好ましく、更に、この場合に、石灰源１９の投射速度（ｋｇ／(ｍｉｎ・溶銑ｔ)）と、炉内でのＦｅＯの生成速度（ｋｇ／(ｍｉｎ・溶銑ｔ)）との比（石灰源投射速度／ＦｅＯ生成速度）が、０．４〜５．５の範囲内となるように、上吹きランス２から投射する石灰源１９の投射速度をＦｅＯの生成速度に応じて調整することが好ましい。
【００５５】
尚、本発明の脱炭精錬を実施するにあたり、鉄源として溶銑以外に鉄スクラップを装入しても構わず、生石灰や焼成ドロマイトなどの造滓剤、鉄鉱石や焼結鉱などの冷却材或いはコークスなどの昇熱材は通常の操業条件に準じて行うものとする。また、底吹き羽口３から吹き込む攪拌用ガスは、不活性ガスである限りガス種類を特定する必要はなく、通常は、Ａｒガスや窒素ガスが使用されるが、不活性ガスである限り、これら以外であっても構わない。
【００５６】
このようにして溶銑１６を脱炭精錬することで、投射による石灰源１９の滓化促進による脱燐反応の促進効果も相俟って、酸素ガスを過剰に供給することなく、また、脱炭精錬時間を延長することなく、脱炭精錬終了時の溶湯中燐濃度を低位に安定することが実現される。
【実施例】
【００５７】
図１に示す転炉設備を用いて、本発明に係る溶銑の脱炭精錬（本発明法１、本発明法２、本発明法３）と、上吹きランスからの石灰源の投射を行わず且つ炉内でのＦｅＯ生成量を調製しない従来技術による脱炭精錬（従来法）とを、それぞれ１００チャージずつ実施した。脱炭精錬終了時の溶湯中燐濃度の上限値は０．０１５質量％であり、この値を超えた場合には、燐外れとなる。石灰源としては生石灰（ＣａＯ）を使用し、生石灰の投入量は４５ｋｇ／溶銑ｔの一定値とした。
【００５８】
本発明法１は、酸素吹錬の開始時点から全酸素量の４０体積％の酸素量を供給する時点までに投射する石灰源が、炉内に添加する全石灰源量の１０質量％未満となる条件（＝投射条件１）として、精錬開始時から全酸素量の４０体積％の酸素量を供給する時点までの炉内でのＦｅＯの生成量が３〜３０ｋｇ／溶銑ｔの範囲内であるものの、全酸素量の４０体積％の酸素量を供給する時点から全酸素量の８０体積％の酸素量を供給する時点までのＦｅＯの生成量が３ｋｇ／溶銑ｔ未満、精錬開始時から全酸素量の４０体積％の酸素量を供給する時点までの底吹き攪拌用ガス流量の平均値と転炉脱炭精錬における溶銑比率との乗算値が４．８Ｎｍ3・％／(ｍｉｎ・溶銑ｔ)未満、石灰源の投射速度と炉内でのＦｅＯの生成速度との比（石灰源投射速度／ＦｅＯ生成速度）が０．１となる条件で操業した試験である。
【００５９】
本発明法２は、酸素吹錬の開始時点から全酸素量の４０体積％の酸素量を供給する時点まで、添加する全石灰源量の１０質量％以上の分量の石灰源を連続して投射し、全酸素量の４０体積％の酸素量を供給した時点を越えた以降は上吹きランスからの石灰源の投射を停止する条件（＝投射条件２）として、精錬開始時から全酸素量の４０体積％の酸素量を供給する時点までの炉内でのＦｅＯの生成量が３〜３０ｋｇ／溶銑ｔの範囲内、全酸素量の４０体積％の酸素量を供給する時点から全酸素量の８０体積％の酸素量を供給する時点までのＦｅＯの生成量が３〜３０ｋｇ／溶銑ｔの範囲内、精錬開始時から全酸素量の４０体積％の酸素量を供給する時点までの底吹き攪拌用ガス流量の平均値と転炉脱炭精錬における溶銑比率との乗算値が４．８〜２１．４Ｎｍ3・％／(ｍｉｎ・溶銑ｔ)の範囲内であるものの、石灰源の投射速度と炉内でのＦｅＯの生成速度との比（石灰源投射速度／ＦｅＯ生成速度）が０．４未満または５．５超えとなる条件で操業した試験である。
【００６０】
本発明法３は、投射条件２の条件で投射して、精錬開始時から全酸素量の４０体積％の酸素量を供給する時点までの炉内でのＦｅＯの生成量が３〜３０ｋｇ／溶銑ｔの範囲内、全酸素量の４０体積％の酸素量を供給する時点から全酸素量の８０体積％の酸素量を供給する時点までのＦｅＯの生成量が３〜３０ｋｇ／溶銑ｔの範囲内、精錬開始時から全酸素量の４０体積％の酸素量を供給する時点までの底吹き攪拌用ガス流量の平均値と転炉脱炭精錬における溶銑比率との乗算値が４．８〜２１．４Ｎｍ3・％／(ｍｉｎ・溶銑ｔ)の範囲内、石灰源の投射速度と炉内でのＦｅＯの生成速度との比（石灰源投射速度／ＦｅＯ生成速度）が０．４〜５．５の範囲内となる条件で操業した試験である。本発明法１及び本発明法２における石灰源の投射速度の例を図５に示す。
【００６１】
本発明法１、２、３では、炉内のＦｅＯ生成量を逐次推定し、推定したＦｅＯ生成量に照らし合わせて表１の範囲内で、上吹き酸素ガス流量、ランス高さ、底吹きガス流量のうちの少なくとも何れか１つまたは２以上を調整して、酸素吹錬開始時から精錬進行度が４０％の時点までに、炉内のＦｅＯ生成量を３〜３０ｋｇ／溶銑ｔの範囲に調製した。
【００６２】
本発明法３及び従来法における炉内のＦｅＯ生成量の推移の例を図６に示す。尚、図６は、本発明法３及び従来法ともに、終点におけるＦｅＯ生成量が３０ｋｇ／溶銑ｔになった例であり、また、図６において、ＦｅＯ生成量は折れ線で示されるが、これは、ＦｅＯ生成量を或る時間間隔で推定し、それぞれの推定値を直線で結んだことによる。図６に示す従来法Ａは、精錬進行度が４０％の時点におけるＦｅＯ生成量が３０ｋｇ／溶銑ｔを超えており、精錬中にスロッピングが発生した例で、従来法Ｂは、精錬進行度が４０％の時点におけるＦｅＯ生成量が３ｋｇ／溶銑ｔ未満であり、脱炭精錬終点時に燐外れとなった例である。
【００６３】
図７に、本発明法２及び本発明法３における石灰源投射速度並びにＦｅＯ生成量の推移の例を示す。本発明法２−Ａは、比（石灰源投射速度／ＦｅＯ生成速度）が５．９４の例であり、本発明法２−Ｂは、比（石灰源投射速度／ＦｅＯ生成速度）が０．２５の例である。尚、図７において、実線が石灰源の投射速度で、破線がＦｅＯ生成量を示している。
【００６４】
また、本発明法１、本発明法２、本発明法３及び従来法における操業結果の平均値を表３に示す。但し、表３に示す本発明法２は、本発明法２−Ａと本発明法２−Ｂとの両方を示している。表３に示す「燐濃度の外れ率」とは、燐外れの発生したチャージの比率を示している。尚、本発明法２-Ａは、ＦｅＯ量に比べて石灰源量が多いために石灰源が滓化しにくく終点燐濃度の下がりが本発明法３に比べて悪くなった。また、本発明法２-Ｂは、石灰源の供給速度が小さかったためにスラグの燐吸収能が本発明法３に比べて悪くなった。
【００６５】
【表３】
0005678718.tif 000007
【００６６】
表３に示すように、本発明を適用することにより、脱炭精錬における燐外れが回避され、脱炭精錬終了時の溶湯中燐濃度を低位に安定できることが確認できた。
【符号の説明】
【００６７】
１  転炉本体
２  上吹きランス
３  底吹き羽口
４  煙道
５  スカート
６  ホッパー
７  投入シュート
８  一次集塵機
９  二次集塵機
１０  ＰＡダンパー
１１  排ガス流量計
１２  誘引送風機
１３  ガス採取プローブ
１４  ガス分析装置
１５  演算装置
１６  溶銑
１７  スラグ
１８  ディスペンサー
１９  石灰源
【図１】
0005678718.tif 000008
【図２】
0005678718.tif 000009
【図３】
0005678718.tif 000010
【図４】
0005678718.tif 000011
【図５】
0005678718.tif 000012
【図６】
0005678718.tif 000013
【図７】
0005678718.tif 000014